ИСПОЛЬЗОВАНИЕ ПОЛИ(3-ОКСАПЕНТИЛЕНДИСУЛЬФИДА) ДЛЯ ИЗВЛЕЧЕНИЯ ТЯЖЕЛЫХ МЕТАЛЛОВ ИЗ ВОДНЫХ РАСТВОРОВ
USE OF POLY(3-OXAPENTYLENEDISULPHIDE) FOR EXTRACTION OF HEAVY METALS FROM AQUEOUS SOLUTIONS

Изобретение относится к области промышленной экологии и конкретно касается методов очистки сточных вод от соединений тяжелых металлов.
Тяжелые металлы (такие как ртуть, свинец, кадмий, цинк, медь, никель, кобальт) широко используются человеком в различных сферах его деятельности. Однако их применение всегда сопровождается образованием токсичных отходов, прежде всего, сточных вод [1, 2]. Учитывая высокую токсичность тяжелых металлов, которые относятся к тиоловым ядам [3, 4], разработано большое число методов, позволяющих извлекать соединения металлов из сточных, а в некоторых случаях и из природных вод [5, 6]. Очистку сточных вод проводят механическими, физико-химическими и биологическими методами. Используется также термическая ликвидация сточных вод и их захоронение в подземные горизонты [7]. Достаточно универсальным методом является ионообменная адсорбция [8]. Однако синтетические иониты дороги и труднодоступны. Таким же недостатком обладают хелатообразующие сорбенты, поэтому их применение ограничивается аналитической химией [9].
2+
+
Наиболее токсичные тяжелые металлы относятся к тиофильным элементам, которые легко образуют прочные соединения с ионами серы и прочные комплексы с органическими лигандами, содержащими атомы серы. Исходя из этого принципа постоянно проводятся исследования по созданию экстрагентов [10] и полимерных сорбентов [11], которые относятся к сероорганическим соединениям и эффективно извлекают металлы из водных растворов, в том числе и из сточных вод. Серосодержащие экстрагенты и сорбенты выгодно отличаются от ионообменных смол и ионных экстрагентов высокой избирательностью только к тиофильным элементам [12]. Низкомолекулярные серосодержащие соединения обычно применяются в качестве экстрагентов, как правило, с использованием дополнительного растворителя, несмешивающегося с водой. Высокомолекулярные серосодержащие сорбенты - твердые материалы, нерастворимые в воде и органических растворителях. К сожалению, круг таких материалов достаточно ограничен, т.к. большинство серосодержащих полимеров либо достаточно дороги (полиариленсульфиды), либо являются каучукоподобными веществами (тиоколы) [13]. Последние не могут быть использованы в качестве адсорбентов. В связи с этим постоянно ведется поиск твердых серосодержащих полимеров, которые могут быть использованы в качестве сорбентов тяжелых металлов [14, 15, 16]. Твердый полимер получен путем поликонденсации формальдегида с сульфидом или гидросульфидом натрия, анионы которых предварительно сорбируют внутри пор анионита. Полученный сорбент называется «змея в клетке». Он обладает высокой сорбционной активностью (Hg 400 мг/г, Ag 300-400 мг/г). Однако получение его достаточно сложный процесс, а содержание серы (основного координирующего атома) составляет всего 38 мг/г [17]. Важную группу серосодержащих сорбентов составляют кремнийорганические полимеры, содержащие сернистые функциональные группы (например, тиоацетамидную) [18]. Однако сорбенты подобного типа дороги и их применение возможно только в аналитической химии. Кроме того, в твердых сорбентах в комплексообразование вступают лигандные группы, расположенные в неблагоприятных для взаимодействия конформациях, которые создают определенные термодинамические и кинетические затруднения процессу [12].
Целью предлагаемого изобретения является расширение ассортимента серосодержащих соединений, способных к образованию координационных соединений с тяжелыми металлами, и приемлемых для практического использование в процессах извлечения металлов из сточных вод и технологических растворов.
2
2
2
2
n
Поставленная цель достигается использованием полимерного лиганда -поли(3-оксапентилендисульфида) формулы (-CHCHOCHCHSS-), получаемого поликонденсацией многотоннажного промышленного продукта - хлорекса [19] с серой в основно-восстановительных системах вода-гидразингидрат-едкий натр или гидразингидрат-моноэтаноламин [20]. Полимер, который получается в этих условиях имеет молекулярную массу 800-2000 ед. (n=6-15). Он представляет из себя маслообразную вязкую жидкость, которая в отличие от других серосодержащих олигомеров [21] растворяется в большинстве органических растворителей.
Для извлечения соединений тяжелых металлов из водных растворов поли(3-оксапентилендисульфид) может быть использован:
1. В виде чистой жидкости, которая экстрагирует металл из водного раствора, за счет чего происходит коагуляция олигомера с образованием твердого комплекса, на котором далее происходит дополнительно адсорбция соединений тяжелых металлов (сочетание экстракции и адсорбции).
2. В виде раствора в растворителе, смешиваемом с водой (ацетон, диоксан). Раствор полимера хорошо смешивается с водой, при этом растворитель переходит в водную фазу, а полисульфидный олигомер оказывается диспергированным в воде. Далее процесс протекает как в первом случае.
3. В виде раствора в растворителе, который практически не смешивается с водой (хлороформ). В этом случае процесс протекает как обычная экстракция и особенно приемлем для растворов с низкой (но превышающий нормативы) концентрацией металла.
Возможность извлечения соединений металлов с использованием поли(3-оксапентилендисульфида) иллюстрируется следующими примерами:
3
2
2
2
2
2
n
-1
-1
-1
-1
-1
-1
<mrow><mi>N</mi><msubsup><mi>O</mi><mn>3</mn><mo>−</mo></msubsup></mrow>
Пример 1. Навеску олигомера (0,204 г) помещают в коническую колбу, куда добавляют 20 мл раствора Hg(NO) (5000 мг Hg/л), смесь перемешивают на магнитной мешалке 24 часа. Раствор декантируют от выпавшего осадка и определяют остаточное содержание металла фотометрически [22]. Наблюдается полное извлечение ртути (100%). Количество поглощенной ртути 490 мг/г. Координационный механизм извлечения металла подтвержден методом ИК спектроскопии. Спектры зарегистрированы для исходного полимера (тонкий слой) или в таблетках с KBr (для твердых комплексов) на спектрофотометре Bruker IFS-25. В спектре исходного олигомера (-CHCHOCHCHSS-) наблюдаются две сильные полосы vC-S (755 и 666 см), которые при комплексообразовании снижают интенсивность и смещаются в низкочастотную область (600-520 см). Это связано с ослаблением связи C-S при координации иона металла с атомами серы. В области проявления валентных колебаний C-O (1110-1000 см) и S-S (476 см) наблюдаемые изменения не носят драматический характер (смещение 5-15 см). В комплексе появляются дополнительные полосы 1297 и 1471 см, обусловленные присутствием в нем аниона
, входящего в соль, которую использовали для получения модельного раствора.
2
Пример 2. В условиях примера 1, но при использовании 0,203 г олигомера и 20 мл раствора CdCl (5000 мг/л) степень извлечения кадмия составила 64%, а количество поглощенного кадмия составляет 315 мг/г.
2
Пример 3. В условиях примера 1, но при использовании 0,206 г олигомера и 20 мл раствора ZnCl (5000 мг/л) степень извлечения цинка составила 70%, а количество извлеченного металла равно 340 мг/г.
2
Пример 4. Олигомер в количестве 0,202 г растворили в 5 мл ацетона и полученный раствор вылили в 20 мл раствора ZnCl (5000 мг/л). После 10 часов извлечения наблюдалось образование белого осадка, который был отфильтрован. Степень извлечения цинка 95%, количество цинка в осадке 471 мг/г.
3
2
Пример 5. В условиях примера 4, но при использовании 0,204 г олигомера, 5 мл ацетона и 20 мл раствора Hg(NO), наблюдалось полное извлечение ртути, а емкость олигомера составила 490 мг/г.
Пример 6. В условиях примера 4, но при использовании 0,205 г олигомера и 4 мл ацетона, степень извлечения кадмия составила 86%, емкость по кадмию в этих условиях составила 420 мг/г.
3
2
Пример 7. В условиях примера 4, но при использовании 0,207 г олигомера и 2 мл диоксана с раствором Hg(NO) (20 мл, 5000 мг/л), наблюдалось полное извлечение ртути (100%), а емкость олигомера по ртути составила 483 мг/г.
2
Пример 8. В условиях примера 4, но при использовании 0,207 г олигомера, 2 мл диоксана и 20 мл раствора CuCl (5000 мг/л), степень извлечения меди 64%, емкость по меди - 306 мг/г.
3
2
Пример 9. В условиях примера 4, но при использовании 0,204 г олигомера, 4 мл ацетона и 20 мл раствора Pb(NO) (5000 мг/л), степень извлечения свинца составила 44%, емкость олигомера по свинцу - 216 мг/г.
2
Пример 10. Олигомер в количестве 0,206 г растворяют в 5 мл хлороформа, полученный раствор перемешивают 5 часов с 20 мл раствора CdCl (5000 мг/л). Степень извлечения кадмия 84%, емкость олигомера 408 мг/г.
3
2
Пример 11. Раствор олигомера (2 мл, 2%) в хлороформе перемешивают с 10 мл раствора Hg(NO) (10 мг/л). За 2 часа наблюдалось полное извлечение ртути (100%).
3
2
Пример 12. В условиях примера 11, но при использовании 10 мл раствора Pb(NO) (10 мг/л) наблюдалось извлечение 98% свинца.
3
2
Пример 13. В условиях примера 10, но при использовании 0,205 г олигомера и раствора Pb(NO) (5000 мг/л), степень извлечения свинца составила 71%, емкость олигомера - 345 мг/г.
2
Пример 14. В условиях примера 10, но при использовании 0,208 г олигомера и раствора NiCl (5000 мг/л), степень извлечения никеля составила 56%, а емкость по никелю 270 мг/г.
Таким образом, поли(3-оксапентилендисульфид), который используется для получения герметиков [21] и тиоколов [23], предлагается применять в качестве экстрагента и адсорбента для извлечения тяжелых металлов из водных растворов. Полученный результат можно использовать для очистки сточных вод от токсичных соединений тяжелых металлов. Для этих целей поли(3-оксапентилендисульфид) может быть использован в свободном состоянии или в растворах органических растворителей, смешивающихся и несмешивающихся с водой.
Источники информации
1. Давыдова С.Л., Тягасов В.И. Тяжелые металлы как супертоксиканты XXI века. - М.: Изд-во РУДН. - 2002, 140 с.
2. Грушко Я.М. Ядовитые металлы и их неорганические соединения в промышленных сточных водах. - М.: Медицина. - 1972, 320 с.
3. Тарасова А.В., Смирнова Т.В. Основы токсикологии. - М.: Маршрут - 2006, 160 с.
4. Сотникова Е.В., Дмитренко В.П. Техносферная токсикология. - СПб.: Изд-во «Лань». - 2013, 400 с.
5. Родионов А.И., Клушин В.Н. Торочешников Н.С. Техника защиты окружающей среды. - М.: Химия. - 1989, 512 с.
6. Проскуряков В.А., Шмидт Л.И., Очистка сточных вод в химической промышленности. - Л.: Химия. - 1977, 464 с.
7. Очистка и контроль сточных вод предприятий цветной металлургии. Под ред. К.Б. Лебедева. - М.: Металлургия. - 1983, 192 с.
8. Селицкий Г.А., Галкин Ю.А. Очистка сточных вод от ионов тяжелых металлов методом натрий-катионирования // Водоочистка, 2010. №1. С. 29-33.
9. Мясоедова Г.В., Савин С.Б. Хелатообразующие сорбенты. - М.: Наука. - 1984, 174 с.
10. Муринов Ю.И., Майстренко В.Н., Афзалетдинова Н.Г. Экстракция металлов S,N-органическими соединениями. - М.: Наука. - 1993, 192 с.
11. Лейкин Ю.А. Физико-химические основы синтеза полимерных сорбентов. М.: БИНОМ. Лаборатория знаний. - 2011, 413 с.
12. Салдадзе К.М., Копылова-Валова В.Д. Комплексообразующие иониты (комплекситы). - М.: Химия. - 1980, 336 с.
13. Получение и свойства органических соединений серы. Под ред. Л.И. Беленького. - М.: Химия - 1998, 560 с.
14. Запорожских Т.А. и др. Пат. RU 2324536. Бюл. изоб. 2008, №14.
15. Рединова А.В. и др. Пат. RU 2475299. Бюл. изоб. 2013, №5.
16. Рединова А.В. и др. Пат. RU 2525416. Бюл. изоб. 2014, №22.
17. Патент RU 2081130. (1997).
18. Кириллов А.И. и др. Пат RU 2161593. (2001).
19. Лебедев Н.Н. Химия и технология основного органического и нефтехимического синтеза. - М.: Изд-во «Альянс». - 2013, 592 с.
20. Дерягина Э.Н. и др. Тиэлирование полиэлектрофилов серой в системе гидразингидрата - амин. Журнал общей химии. 2005. Т. 75. Вып. 2. С. 220.
21. Хакимуллин Ю.Н. и др. Герметики на основе полисульфидных олигомеров: синтез, свойства, применение. - М.: Наука.- 2007, 301 с.
22. Марченко З. Фотометрическое определение элементов. - М.: Мир. - 1971, 376 с.
23. Синтетический каучук. Под ред. И.В. Гармонова. - Л.: Химия. - 1983, с. 471-488.